【事件の表示】
　特許第３０００５２８号「屈折率分布型レンズアレイの製法」の請求項１に係る特許に対する特許異議の申立てについて、次のとおり決定する。
【結　論】
　訂正を認める。
　特許第３０００５２８号の請求項１に係る特許を取り消す。
【理　由】
【1】手続の経緯
　特許第3000528号の請求項1に係る発明は、平成1年11月29日に出願され、平成11年11月12日にその設定登録がなされ、その後、申立人 日本板硝子株式会社より特許異議申立がなされ、取消理由通知がなされ、その指定期間内である平成12年12月30日に訂正請求がなされ、訂正拒絶理由に対して、意見書が提出されたものである。
　
【2】訂正の適否についての判断
《2-1》訂正の要旨
　上記訂正請求書にて、特許権者が求めている訂正の内容は、以下の1〜11のとおりである。
　訂正事項1:特許明細書第1頁の発明の名称(特許第3000528号公報(以下、特許公報と略記する)第1頁左下欄の【発明の名称】)を、「イメージセンサ用屈折率分布型レンズアレイの製法」に訂正する。
　
　訂正事項2:特許明細書第1頁の特許請求の範囲(特許公報第1頁左下欄の【請求項1】)を、
　「多数、密接して配列させた屈折率分布型レンズ素子と、該レンズ素子の上,下に配置させたアレイ基板との間に、反応型ホットメルト接着剤を介在させた状態にして、前記レンズ素子の変形温度よりも低い温度で加圧し、更に前記反応型ホットメルト接着剤を硬化させることを特徴とするイメージセンサ用屈折率分布型レンズアレイの製法。」に訂正する。
　
　訂正事項3:特許明細書第2頁第19行目〜第3頁第2行目(特許公報2頁左欄第14行目〜第17行目)の「本発明は、屈折率分布型レンズアレイの接着工程を短時間で行えるよう改良し、低コストで大量生産に適した屈折率分布型レンズアレイの製法を提供するものである。」を、
　「本発明は、屈折率分布型レンズアレイの接着工程を短時間で行えるよう改良し、低コストで大量生産に適したイメージセンサ用屈折率分布型レンズアレイの製法を提供するものである。」に訂正する。
　
　訂正事項4:特許明細書第3頁第3行目〜第9行目(特許公報第2頁左欄第18行目〜第21行目)の「本発明の要旨は、屈折率分布型レンズ素子を多数、密接に配列させ、反応型ホットメルト接着剤にて前記レンズ素子の変形温度以下の温度で接合することを特徴とする屈折率分布型レンズアレイの製法にある。」を、
　「本発明の要旨は、多数、密接して配列させた屈折率分布型レンズ素子と、該レンズ素子の上,下に配置させたアレイ基板との間に、反応型ホットメルト接着剤を介在させた状態にして、前記レンズ素子の変形温度よりも低い温度で加圧し、更に前記反応型ホットメルト接着剤を硬化させるイメージセンサ用屈折率分布型レンズアレイの製法にある。」に訂正する。
　
　訂正事項5:特許明細書第3頁第10行目〜第20行目(特許公報第2頁左欄第22行目〜第30行目)の「本発明を実施するに際して用いるホットメルト接着剤としては、エチレンビニルアセテート系、ポリオレフィン系、ポリアミド系、ナイロン系、エステル系、ゴム系、ブチルゴム系、ウレタン系等の熱可塑性樹脂に粘着性、接着性等を付与した一般に知られているホットメルト接着剤を用いる。更に、これらの樹脂にシリル基や、重合性不飽和基等を有し、空気中の水分、活性エネルギー線の照射、酸素の遮断、その他の重合触媒等により架橋重合しうる反応型ホットメルト接着剤がある。」を、
　「本発明を実施するに際して用いるホットメルト接着剤は、エチレンビニルアセテート系、ポリオレフィン系、ポリアミド系、エステル系、ゴム系、ブチルゴム系、ウレタン系等の熱可塑性樹脂にシリル基や重合性不飽和基等を有してなる、空気中の水分、活性エネルギー線の照射、酸素の遮断、その他の重合触媒等により架橋重合しうる反応型ホットメルト接着剤である。」に訂正する。
　
　訂正事項6:特許明細書第4頁第6行目(特許公報第2頁左欄第35行目〜第36行目)の「ポリペンテル系化合物」を、「ポリテルペン系化合物」に訂正する。
　
　訂正事項7:特許明細書第5頁第15行目〜第6頁第1行目(特許公報第2頁右欄第19行目〜第25行目)の「本発明を実施するにはホットメルト接着剤塗布装置を用いて屈折率分布型レンズアレイ基板、或は屈折率分布型レンズ素子を一列、或いは数列に密接に配列し固定したものに所望の形状でその接合状態に変形が生じないように、レンズ素子の変形温度以下の温度で、部分的以上に塗布し、加熱し、基板を圧着する工程を経て接合する方法をとるのがよい。」を、
　「本発明を実施するには、ホットメルト接着剤塗布装置を用いて、屈折率分布型レンズアレイ基板に、ホットメルト接着剤を部分的以上に塗布し、屈折率分布型レンズ素子を多数、密接して配列させ、この上に接着剤を塗布したアレイ基板を重ねて加熱し、圧着する工程を経て接合する方法をとるのがよい。」に訂正する。
　
　訂正事項8:特許明細書第7頁第20行目(特許公報第3頁左欄第12行目)の「5kg/cm」を、「5kg/cm2」に訂正する。
　
　訂正事項9:特許明細書第9頁第8行目(特許公報第3頁左欄第21行目)の「加熱した基板の上に」を、「加熱して基板の上に」に訂正する。
　
　訂正事項10:特許明細書第9頁第11行目〜第12行目(特許公報第3頁左欄第24行目)の「5kg/cm」を、「5kg/cm2」に訂正する。
　
　訂正事項11:特許明細書第9頁第16行目〜第10頁第3行目(特許公報第3頁右欄第4行目〜第10行目)の「本発明によれば、得られる屈折率分布型レンズアレイはファクシミリ、コピー、電子黒板、画像読み取り装置等のイメージセンサの光学系として有用に用いられるものであり、接着剤としてホットメルト型接着剤を用いているため屈折率分布型レンズアレイの接着工程を短時間で行え、かつ、レンズ性能の低下を招くことなくレンズアレイを低コストで大量生産することができる。」を、
　「本発明によれば、反応型ホットメルト接着剤を用いているために、接着工程を短時間で行え、かつレンズ性能の低下を招くことがなく、熱変形を起しにくい耐環境特性に優れたイメージセンサ用屈折率分布型レンズアレイを、低コストで大量生産することができる。」に訂正する。
　
《2-2》訂正の目的の適否、新規事項の有無及び拡張・変更の存否
　上記訂正事項1〜11は願書に添付した明細書及び図面に記載した事項の範囲内で、特許請求の範囲の減縮、又は不明りょうな記載の釈明を目的とするものであり、これらの訂正は実質上特許請求の範囲を拡張し、又は変更するものでもない。なお、訂正前の請求項1記載では、「レンズ素子の変形温度以下の温度で接合する」と記載され、「接合」は「レンズ素子の変形温度以下の温度で」と特定されていたのに対し、訂正後の記載では、「レンズ素子の変形温度よりも低い温度で加圧し、更に前記反応型ホットメルト接着剤を硬化させる」と規定され、訂正前の記載の「接合」工程に相当するはずの訂正後の「加圧」工程と「硬化」工程のうち、「硬化」は特に「レンズ素子の変形温度以下の温度で」とは特定されていないが、これは、「レンズ素子の変形温度よりも低い温度で」を重複すると冗長になるのでこれを単に省略したものと認められ、この点をもって、実質上特許請求の範囲を拡張するものとすることはできない。
　
《2-3》むすび
　以上のとおりであるから、上記訂正は、特許法第120条の4第2項及び第3項で規定する訂正について、平成6年12月14日法律第116号附則第6条第1項の規定により、なお従前の例によるとされる改正前の特許法第126条第1項ただし書き、同第2項にて規定する要件を満たすものである。
　
【3】特許異議の申立てについての判断
《3-1》申立ての理由の概要
　申立人は、甲第1〜6号証を提示し、本件の請求項1に係る発明は、甲第1、2号証の刊行物に記載された発明に基づいて当業者が容易に発明できたものであるから、特許法第29条第2項の規定により特許を受けることができないものである旨主張している。
　甲第1号証:特開昭63-226621号公報
　甲第2号証:特開昭57-96074号公報
　甲第3号証:特開昭55-135887号公報
　甲第4号証:「特殊機能接着剤」株式会社シーエムシー発行、昭和58年1月20日
　甲第5号証:「ホットメルト接着の実際」株式会社高分子刊行会発行、昭和54年5月20日
　甲第6号証:特開昭62-222447号公報 
　
《3-2》本件の発明
　本件の請求項1に係る発明は、上記訂正請求書にて訂正された特許請求の範囲の請求項1に記載された以下のとおりのものである。
　「【請求項1】多数、密接して配列させた屈折率分布型レンズ素子と、該レンズ素子の上,下に配置させたアレイ基板との間に、反応型ホットメルト接着剤を介在させた状態にして、前記レンズ素子の変形温度よりも低い温度で加圧し、更に前記反応型ホットメルト接着剤を硬化させることを特徴とするイメージセンサ用屈折率分布型レンズアレイの製法。」 (以下、「本件発明」という。)
　
《3-3》刊行物の記載事項
甲第1号証(特開昭63-226621号公報)
[1] 第1頁右上欄第1行〜第5行
　甲第1号証は屈折率分布型レンズアレイについて、「中心から外周に向けて中心軸からの距離の2乗にほぼ比例して屈折率が連続的に変化している透明な円柱体を多数密着配列した屈折率分布型レンズアレイが複写機、ファクシミリなどで広く使用されている。」と説明している。
[2] 第2頁左下欄第15行〜右下欄第7行
　実施例1として、第1図と第2図を示し、「1.23mmピッチで平行なV溝を切った黒色FRP基板2の溝表面にカーボン粒子を含有した黒色ホットメルト接着剤層3を約0.5mm程度の厚みで設け、その上に直径1.2mmの屈折率分布を有するロッドレンズ1を配列する。次に厚み1.5mmのFRP基板4の片面に厚み約0.5mmの黒色ホットメルト接着剤層3を設けた部材を、前記接着剤層3が配列したロッドレンズ1の列に接するように配置し、接着剤層3の軟化温度付近の温度でFRP基板2および4を互いに押しつけるように加圧し、第2図に示すように接着剤層3がロッドレンズ1とFRP基板2および4のすき間を満たすようにした後冷却する。」と記載している。
[3] 第3頁左上欄第18行〜右上欄第11行
実施例3として、第5図と第6図を示し、「1.2 3mmのピッチで平行な溝を切った黒色FRP基板2の溝表面にカーボン粒子を含有した黒色ホットメルト接着剤層3を約0.5mmの厚みで設け、その上に直径1.2mmのロッドレンズ1を配列する。このようにして配列したレンズ列を2組作製し、第6図のように黒色ホットメルト接着剤フィルム6を介してレンズ列を半ピッチずらせた状態で対向させる。次に前記黒色ホットメルト接着剤が軟化するような温度でFRP基板2を互いに押しつけるように加圧し、前記黒色ホットメルト接着剤がロッドレンズ1とFRP板2のすき間をうめるようにする。ただしこのとき2つの列のロッドレンズが互いに適当な間隔を保つようにする必要がある。」と記載している。
　
　以上の記載及び図面から、甲第1号証には「中心から外周に向けて中心軸からの距離の2乗にほぼ比例して屈折率が連続的に変化している透明な円柱体を多数密着配列した屈折率分布型レンズアレイ1と、該レンズアレイの上,下に配置させたFRP基板2および4との間に、ホットメルト接着剤を介在させた状態にして、加圧し、ホットメルト接着剤を硬化させる、複写機、ファクシミリなどで広く使用される屈折率分布型レンズアレイの製法。」なる発明が記載されている。
　
甲第2号証(特開昭57-96074号公報)
　甲第2号証は、反射体部とレンズ部を接着する照明体の製造方法に関し、接着剤として硬化性ポリエステル系ホットメルト接着剤組成物を用いる技術に関する。
[1] 第2頁左下欄第16行〜右下欄第14行
　硬化性ポリエステル系ホットメルト接着剤組成物について、「本発明でいう硬化性ポリエステル系樹脂とは、熱その他のエネルギーによって分子内に三次元架橋構造を有するに至るポリエステル樹脂のことであり、中でも空乾性官能基を有する自己硬化性不飽和ポリエステル樹脂を主成分とするホットメルト樹脂組成物が本発明において特に好適に用いられる。本発明に使用する自己硬化性不飽和ポリエステルは、多価カルボン酸成分と多価アルコール成分を主原料として合成されるポリエステルである。・・・本発明において、・・・空乾性官能基を有する原料化合物を一部でも含んでいなくてはならない。本発明でいう空乾性とは、不飽和ポリエステル樹脂の硬化時、酸素による重合阻止が、抑制されるか、又は空気中の酸素によるラジカル重合が進行する性質を示している。」と記載している。
[2] 第5頁左上欄第13行〜第20行
　硬化法及び使用するホットメルト樹脂接着剤の形態として、「硬化法としては高熱物、例えば鉄板や加熱空気との接触による伝熱、対流、放射による加熱のほかに、高周波、紫外線、電子線などの手段を利用することも可能である。本発明で用いるホットメルト樹脂接着剤は、通常はチップ状として使用されるが、その他粉末状、フィルム状、シート状、棒状、糸状等の形態で使用することができる。」と記載している。
[3] 第5頁右上欄第1行〜第9行
　更にホットメルト樹脂接着剤の適用範囲について、「本発明に使用するホットメルト樹脂接着剤は広い範囲の被着体に対し優れた接着性を示すが、特に金属とガラスに対する接着性は卓越しており、したがって照明体の反射体部とレンズ部の接着には最適である。また反射体部がFRP、ポリフエニレンオキシドのような耐熱性樹脂、レンズ部がポリカーボネートのような透明性樹脂であってもさしつかえなく、またそれらの上に樹脂コーテイングしたものであれば更に接着性が向上する。」と記載している。
[4] 第5頁右上欄第16行〜左下欄第1行
　硬化性ホットメルト樹脂接着剤による効果について、「本発明における硬化性ポリエステル系ホットメルト樹脂組成物により接着されてなる照明体はその接着剤の三次元架橋構造のために高熱下においても十分な接着強度を示し、シール性、耐サーマルショック性、耐湿性等の照明体に必要な性能も十分に備えている。」と記載している。
　
甲第3号証(特開昭55-135887号公報)
　甲第3号証には光学繊維を所定の配列状態で保持する光学的表示素材について記載されている。 第2頁右下欄第1行〜13行には、「第2図において先ず複数本の連続した光学繊維4を、型枠装置1内に文字または図形3の型を表示できるように構成された複数個の孔2に貫通して所定の形状に配列する。次に、その状態で第3図の如く型枠装置1内の仮固定部5へ、…(中略)...樹脂等のようなホットメルトタイプ…(中略)...の固定剤を流動状態または半流動状態で流入して固化させて仮固定させる。この工程で使用する固定剤は光学繊維を所定の位置に仮固定するもので、光学繊維あるいは型枠が変形を起こさない温度以下で迅速に固化するホットメルトタイプのものが好ましい。」と記載している。
　
甲第4号証(「特殊機能接着剤」)
　甲第4号証には、第108頁第25行〜第30行の第3章「光学機能接着剤」に、「熱膨張係数の問題とともにレンズ接着では硬化収縮に注意しなければならない。収差の原因となることも考えられるからである。これらの応力発生を避けるには接着剤の選択とともに接着温度に配慮し、実用温度に近い室温から中温までの温度域で硬化させ、高温を用いないようにする。徐冷が必要なことはいうまでもない。」と記載している。
　
甲第5号証(「ホットメルト接着の実際」)
　甲第5号証の第8章「ホットメルト接着技術の今後の動向」には、8.1.3ホットメルト接着剤の反応型による性能の向上と題し、「反応型による性能の向上としては、EVAを変性して反応性のあるポリマーに解質し、化学反応により接着剤自体の架橋、および接着剤と被着体の間に化学結合を起こさせて、ホットメルト接着剤の種々な欠点を補う方法が考えられる。」(第365頁下から3行〜最下行)と記載している。
　
甲第6号証(特開昭62-222447号公報)
　甲第6号証は、光ディスクの接着に関するものであり、「プラスチック基板を変形させない塗布温度が必要である」(第1頁右下欄末行〜第2頁左上欄第1行)、「低軟化温度タイプのホットメルト接着剤が使用されることになる」(第2頁左上欄第5行〜6行)と記載している。
　
《3-4》対比
　本件発明と甲第1号証に記載された発明(以下、「引用発明」という。)とを対比する。
　引用発明における、
(1)「中心から外周に向けて中心軸からの距離の2乗にほぼ比例して屈折率が連続的に変化している透明な円柱体」、及び(2)「FRP基板2および4」は、それぞれ、本件発明の(1)「屈折率分布型レンズ素子」、及び(2)「アレイ基板」に相当する。
　また、引用発明の屈折率分布型レンズアレイは、複写機、ファクシミリなどで広く使用されるものであるから、例示された使用の態様においては、該レンズアレイがイメージセンサと共に使用されることは当業者に明らかである。
　
　してみると、両者は
「多数、密接して配列させた屈折率分布型レンズ素子と、該レンズ素子の上,下に配置させたアレイ基板との間に、ホットメルト接着剤を介在させた状態にして、加圧し、更に前記ホットメルト接着剤を硬化させることを特徴とするイメージセンサ用屈折率分布型レンズアレイの製法。」
の点で一致し、以下の[相違点1]及び[相違点2]の点で相違する。
　
[相違点1]
　ホットメルト接着剤が、本件発明では反応型であるのに対して、引用発明では反応型とは規定していない点。
　
[相違点2]
　加圧及び硬化する際の温度が、本件発明ではレンズ素子の変形温度よりも低い温度であるのに対して、引用発明では特に規定していない点。
　
《3-5》判断
　上記[相違点1]を検討する。甲第2号証には、ホットメルト樹脂として、硬化性ホットメルト樹脂接着剤(本願発明の反応型ホットメルト接着剤に相当)が、加熱の他、酸素の存在、高周波の照射、紫外線の照射、電子線の照射によって硬化させることができること、広い範囲の被着体に対し優れた接着性を示すことが記載され、シール性、耐サーマルショック性、耐湿性等の照明体に必要な性能も十分に備えていると記載されている。そして、引用発明のホットメルト接着剤として、甲第2号証に示されたような硬化性ホットメルト樹脂接着剤(本願発明の反応型ホットメルト接着剤に相当)を適用するに当たり、これを困難にする特別の事情は認められない。
　したがって、引用発明のホットメルト接着剤を、甲第2号証に示されたような硬化性ホットメルト樹脂接着剤(本願発明の反応型ホットメルト接着剤に相当)とすることは当業者が容易に想到できた事項である。
　
　次に上記[相違点2]を検討する。引用発明においては、加圧及び硬化する際の温度をレンズ素子の変形温度よりも低い温度にするとは特に規定していないが、光学素子が変形すると、光学素子としての所期の目的を達成できないことは当業者に自明であり、引用発明において、レンズ素子の変形温度よりも低い温度で加圧及び硬化することは当業者が何らの困難なく想到できる事項である。熱処理に於ける素子の特性を考慮して処理温度を設定することは、必要であれば、例えば甲第6号証を参照されたい。
　
　そして、本件発明の構成によって生じる効果は甲第1、2号証刊行物の記載から予測される範囲のものである。
　
　よって、本件発明は、甲第1、2号証刊行物に記載された発明に基づいて当業者が容易に発明できたものである。
　
《3-6》むすび
　従って、本件の請求項1に係る発明は、特許法第29条第2項の規定に違反して特許されたものであり、特許法等の一部を改正する法律(平成6年法律第116号)附則第14条の規定に基づく、特許法等の一部を改正する法律の施行に伴う経過措置を定める政令(平成7年政令第205号)第4条第2項の規定により取り消されるべきものである。
　よって、結論のとおり決定する。
【異議決定日】
平成１３年１０月１０日（２００１．１０．１０）
【訂正の要旨】
訂正事項
１．特許明細書第１頁の発明の名称（特許第３０００５２８号公報（以下、特許公報と略記する）第１頁左下欄の【発明の名称】）を、「イメージセンサ用屈折率分布型レンズアレイの製法」に訂正する。
２．特許明細書第１頁の特許請求の範囲（特許公報第１頁左下欄の【請求項１】）を、
「　多数、密接して配列させた屈折率分布型レンズ素子と、該レンズ素子の上，下に配置させたアレイ基板との間に、反応型ホットメルト接着剤を介在させた状態にして、前記レンズ素子の変形温度よりも低い温度で加圧し、更に前記反応型ホットメルト接着剤を硬化させることを特徴とするイメージセンサ用屈折率分布型レンズアレイの製法。」
に訂正する。
３．特許明細書第２頁第１９行目〜第３頁第２行目（特許公報２頁左欄第１４行目〜第１７行目）の
「　本発明は、屈折率分布型レンズアレイの接着工程を短時間で行えるよう改良し、低コストで大量生産に適した屈折率分布型レンズアレイの製法を提供するものである。」を、
「　本発明は、屈折率分布型レンズアレイの接着工程を短時間で行えるよう改良し、低コストで大量生産に適したイメージセンサ用屈折率分布型レンズアレイの製法を提供するものである。」
に訂正する。
４．特許明細書第３頁第３行目〜第９行目（特許公報第２頁左欄第１８行目〜第２１行目）の
「　本発明の要旨は、屈折率分布型レンズ素子を多数、密接に配列させ、反応型ホットメルト接着剤にて前記レンズ素子の変形温度以下の温度で接合することを特徴とする屈折率分布型レンズアレイの製法にある。」
を、
「　本発明の要旨は、多数、密接して配列させた屈折率分布型レンズ素子と、該レンズ素子の上，下に配置させたアレイ基板との間に、反応型ホットメルト接着剤を介在させた状態にして、前記レンズ素子の変形温度よりも低い温度で加圧し、更に前記反応型ホットメルト接着剤を硬化させるイメージセンサ用屈折率分布型レンズアレイの製法にある。」
に訂正する。
５．特許明細書第３頁第１０行目〜第２０行目（特許公報第２頁左欄第２２行目〜第３０行目）の
「　本発明を実施するに際して用いるホットメルト接着剤としては、エチレンビニルアセテート系、ポリオレフィン系、ポリアミド系、ナイロン系、エステル系、ゴム系、ブチルゴム系、ウレタン系等の熱可塑性樹脂に粘着性、接着性等を付与した一般に知られているホットメルト接着剤を用いる。更に、これらの樹脂にシリル基や、重合性不飽和基等を有し、空気中の水分、活性エネルギー線の照射、酸素の遮断、その他の重合触媒等により架橋重合しうる反応型ホットメルト接着剤がある。」
を、
「　本発明を実施するに際して用いるホットメルト接着剤は、エチレンビニルアセテート系、ポリオレフィン系、ポリアミド系、エステル系、ゴム系、ブチルゴム系、ウレタン系等の熱可塑性樹脂にシリル基や重合性不飽和基等を有してなる、空気中の水分、活性エネルギー線の照射、酸素の遮断、その他の重合触媒等により架橋重合しうる反応型ホットメルト接着剤である。」
に訂正する。
６．特許明細書第４頁第６行目（特許公報第２頁左欄第３５行目〜第３６行目）の「ポリペンテル系化合物」を、「ポリテルペン系化合物」に訂正する。
７．特許明細書第５頁第１５行目〜第６頁第１行目（特許公報第２頁右欄第１９行目〜第２５行目）の
「本発明を実施するにはホットメルト接着剤塗布装置を用いて屈折率分布型レンズアレイ基板、或は屈折率分布型レンズ素子を一列、或いは数列に密接に配列し固定したものに所望の形状でその接合状態に変形が生じないように、レンズ素子の変形温度以下の温度で、部分的以上に塗布し、加熱し、基板を圧着する工程を経て接合する方法をとるのがよい。」
を、
「本発明を実施するには、ホットメルト接着剤塗布装置を用いて、屈折率分布型レンズアレイ基板に、ホットメルト接着剤を部分的以上に塗布し、屈折率分布型レンズ素子を多数、密接して配列させ、この上に接着剤を塗布したアレイ基板を重ねて加熱し、圧着する工程を経て接合する方法をとるのがよい。」
に訂正する。
８．特許明細書第７頁第２０行目（特許公報第３頁左欄第１２行目）の「５ｋｇ／ｃｍ」を、「５ｋｇ／ｃｍ２」に訂正する。
９．特許明細書第９頁第８行目（特許公報第３頁左欄第２１行目）の「加熱した基板の上に」を、「加熱して基板の上に」に訂正する。
１０．特許明細書第９頁第１１行目〜第１２行目（特許公報第３頁左欄第２４行目）の「５ｋｇ／ｃｍ」を、「５ｋｇ／ｃｍ２」に訂正する。
１１．特許明細書第９頁第１６行目〜第１０頁第３行目（特許公報第３頁右欄第４行目〜第１０行目）の
「　本発明によれば、得られる屈折率分布型レンズアレイはファクシミリ、コピー、電子黒板、画像読み取り装置等のイメージセンサの光学系として有用に用いられるものであり、接着剤としてホットメルト型接着剤を用いているため屈折率分布型レンズアレイの接着工程を短時間で行え、かつ、レンズ性能の低下を招くことなくレンズアレイを低コストで大量生産することができる。」
を、
「　本発明によれば、反応型ホットメルト接着剤を用いているために、接着工程を短時間で行え、かつレンズ性能の低下を招くことがなく、熱変形を起しにくい耐環境特性に優れたイメージセンサ用屈折率分布型レンズアレイを、低コストで大量生産することができる。」
に訂正する。
（５４）【発明の名称】
イメージセンサ用屈折率分布型レンズアレイの製法
（５７）【特許請求の範囲】
（１）
多数、密接して配列させた屈折率分布型レンズ素子と、該レンズ素子の上，下に配置させたアレイ基板との間に、反応型ホットメルト接着剤を介在させた状態にして、前記レンズ素子の変形温度よりも低い温度で加圧し、更に前記反応型ホットメルト接着剤を硬化させることを特徴とするイメージセンサ用
【発明の詳細な説明】
　［産業上の利用分野及び発明が解決しようとする課題］
　本発明は、ファクシミリ、コピー、電子黒板、画像読み取り装置等のイメージセンサの光学系として用いられる屈折率分布型レンズアレイの製法に関するものである。
　［従来の技術］
　中心軸上から外周部にかけて、次式（１）をほぼ満足するような屈折率分布を有する円柱状の光伝送体、すなわち屈折率分布型レンズ素子を、一列、或は数列に密接に配列、接着したものは、屈折率分布型レンズアレイとして、ファクシミリ、コピー、電子黒板、画像読み取り装置等に広く使用されている。
　現在、市販されている屈折率分布型レンズアレイの接着剤としては、熱硬化型シリコン系接着剤が使用されている。しかし、熱硬化型シリコン系接着剤を使用して屈折率分布型レンズ素子を一列、或は数列に密接に配列し固定してレンズアレイを作る場合、その接着固定には８０℃〜１５０℃の雰囲気下で数時間〜数十時間の硬化時間が必要となる。
　［課題を解決するための手段］
　本発明は、屈折率分布型レンズアレイの接着工程を短時間で行えるよう改良し、低コストで大量生産に適したイメージセンサ用屈折率分布型レンズアレイの製法を提供するものである。
　本発明の要旨は、多数、密接して配列させた屈折率分布型レンズ素子と、該レンズ素子の上，下に配置させたアレイ基板との間に、反応型ホットメルト接着剤を介在させた状態にして、前記レンズ素子の変形温度よりも低い温度で加圧し、更に前記反応型ホットメルト接着剤を硬化させるイメージセンサ用の屈折率分布型レンズアレイの製法にある。
　本発明を実施するに際して用いるホットメルト接着剤は、エチレンビニルアセテート系、ポリオレフィン系、ポリアミド系、エステル系、ゴム系、ブチルゴム系、ウレタン系等の熱可塑性樹脂にシリル基や重合性不飽和基等を有してなる、空気中の水分、活性エネルギー線の照射、酸素の遮断、その他の重合触媒等により架橋重合しうる反応型ホットメルト接着剤である。ホットメルト接着剤の溶融粘度、溶融温度、接着力、架橋反応時間等については、屈折率分布型レンズ素子及び、屈折率分布型レンズアレイの基板の材質、屈折率分布型レンズアレイに要求される耐環境特性、強度等により適宜選択する。また、粘着性付与の為に、ロジン類、ポリテルペン系化合物、炭化水素、脂肪族系、ワックス類等の樹脂を適当な配合比で混合するもの有効な手段である。特に、ホットメルト接着剤は屈折率分布型レンズアレイに要求される耐熱温度より低い温度で溶融流動し、屈折率分布型レンズ素子、レンズアレイ基板を接合させ、冷却することにより接合固定を行なうことができるという大きな利点がある。従来用いられてきた如き、液状接着剤は、その塗布中に屈折率分布型レンズ素子の接合不要部に接着剤が付くという不都合が生じたり、レンズ素子自体に浸透したりしてレンズ特性が変るなどという不都合を生ずる場合もあるが、本発明の如く、接着剤としてホットメルト型接着剤を用いることによってこのような不都合は皆無となるとともに、塗布する接着剤量を定量化し、かつ、接合不要箇所への接着剤の付着をなくすことができる。ホットメルト型接着剤のうちでも反応型ホットメルト型接着剤は、レンズ素子とレンズアレイ基板とを熱により結合し、放置するとホットメルト型接着剤内で架橋反応が進行し、熱変形を起しにくい、耐環境特性に優れた屈折率分布型レンズアレイとすることができるという利点がある。
　本発明を実施するに際して用いるホットメルト接着剤の形状は、ペレット状、ブロック状、フィルム状、ファイバ状、ウエッブ状、パウダー状等であり、その取扱い性は極めてよく、予め所定形状としたものを用いることができるという利点もある。本発明を実施するには、ホットメルト接着剤塗布装置を用いて、屈折率分布型レンズアレイ基板に、ホットメルト接着剤を部分的以上に塗布し、屈折率分布型レンズ素子を多数、密接して配列させ、この上に接着剤を塗布したアレイ基板を重ねて加熱し、圧着する工程を経て接合する方法をとるのがよい。
　以下実施例にて本発明を詳細に説明する。
　本発明の実施例では、特に記載のない限り以下の材料、装置を使用した。
基板：黒色アクリル板３００ｍｍ×２５ｍｍ×３ｔ
接着剤コーター：松下工業（株）製Ｓ−３００型ホットメルト接着剤ロールコーター
接着装置：第１図に示す装置
［実施例１］
　弗化ビニリデン８０モル％とテトラフルオロエチレン２０モル％からなる共重合体（屈折率ｎＤ　１．４００）２０重量部、固有粘度［η］（２５℃、メチルエチルケトン中で測定）が２．５のポリメチルメタクリレート（屈折率ｎＤ　１．４９２）３０重量部、メチルメタクリレート単量体５０重量部、１−ヒドロキシシクロヘキシルフェニルケトン０．１重量部を、第２図の装置のシリンダー（１）に仕込み、８０℃に加熱し、混練部（２）を通して、径が２．０ｍｍのノズル（３）より押し出した。この時この前駆体組成物の押し出し時の粘度は１×１０４ポイズであった。続いて押し出したファイバを８０℃に加熱され、窒素ガスが１０ｌ／ｍｉｎの速度で流れる揮発部（４）を１３分で通過せしめてファイバ外周よりメチルメタクリレートを部分的に揮散させて屈折率分布を生じさせ、次いで６本の円状に等間隔に配置された５００Ｗの超高圧水銀灯（５）の中心にファイバを通過させ約０．５分間光を照射し、２０ｃｍ／ｍｉｎの速度でニップローラー（６）でひきとって屈折率分布型レンズ（７）を得た。この屈折率分布型レンズ（７）の熱変形温度は９０℃であった。この屈折率分布型レンズをレンズ長２５ｍｍとすることによりレンズ素子とした。
　ホットメルト接着剤（セキスイエスダイン株式会社製エスダイン＃９６０１）を８０℃に加熱した接着剤コーターでアレイ基板に塗布し、屈折率分布型レンズ素子をアレイ基板上に配列し、この上に接着剤を塗布したアレイ基板を重ね、アレイ基板の両面から接着装置で６０℃、５ｋｇ／ｃｍ２で３分間加圧接着し、屈折率分布型レンズアレイを得た。
　この屈折率分布型レンズアレイを一昼夜室温で放置した後反応を完了させた。得られた屈折率分布型レンズアレイの耐熱性は加圧接着温度の６０℃より高く９０℃であった。
［比較例１］
　ホットメルト型接着剤（ダイアボンド工業（株）製メルトロン）を１００℃に加熱して基板の上に塗布したものを２枚用意し、実施例１と同様の方法で得た屈折率分布型レンズ素子をアレイ基板上に配列し、接着装置にて１００℃、５ｋｇ／ｃｍ２で３分間加圧接着したが、屈折率分布型レンズ素子が熱変形し目的の屈折率分布型レンズアレイを得ることはできなかった。
［発明の効果］
　本発明によれば、反応型ホットメルト接着剤を用いているために、接着工程を短時間で行え、かつレンズ性能の低下を招くことがなく、熱変形を起しにくい耐環境特性に優れたイメージセンサ用屈折率分布型レンズアレイを、低コストで大量生産することができる。
【図面の簡単な説明】
　第１図は屈折率分布型レンズアレイを組立てるための接着装置の概略を示す図であり、第２図は屈折率分布型レンズを作るための装置の概略を示す図である。
　１１　エアシリンダ
　１２　プレートヒーター
　１３　屈折率分布型レンズアレイ
　２１　シリンダ
　２２　混練部
　２３　ノズル
　２４　揮発部
　２５　超高圧水銀灯
　２６　ニップロール
　　７　屈折率分布型レンズ素子